КЕРАМИЧЕСКАЯ МАССА
CERAMIC MASS

Изобретение относится к составам керамических масс для изготовления кирпича, плитки, изразцов.
Известна керамическая масса состава, мас.%: огнеупорная глина 15,0-17,0; глинозем 25,0-75,0; шамот 0-35,0 [1].
Задача изобретения состоит в повышении прочности изделий из керамической массы.
Технический результат достигается тем, что керамическая масса, содержащая огнеупорную глину, глинозем, шамот, дополнительно включает бентонит, костяную золу и циркон при следующем соотношении компонентов, мас.%: огнеупорная глина 36,0-40,0; глинозем 4,0-6,0; шамот 20,0-24,0; бентонит 4,0-6,0; костяная зола 6,0-8,0; циркон 22,0-24,0.
В составе керамической массы используют глины огнеупорные и каолины любых месторождений.
В таблице приведены составы керамической массы.
Таблица.
Компоненты
Состав, мас.%:
1
2
Огнеупорная глина
40,0
36,0
Глинозем
4,0
6,0
Шамот
20,0
24,0
Бентонит
6,0
4,0
Костяная зола
8,0
6,0
Циркон
22,0
24,0
Прочность при сжатии, МПа
50-60
50-60
Компоненты дозируют в требуемых количествах. Размалывают по отдельности до порошкообразного состояния, смешивают, готовят керамическую массу с влажностью 18-23%, из которой пластическим способом формуют изделия требуемой конфигурации. Отформованные изделия сушат до влажности 1-6% и обжигают при температуре 1200-1250°С.
Источник информации
1. Авторское свидетельство №245634, СССР, 1969.